(57)【要約】【課題】耐候性および防汚耐久性が共に改善されたタッチパネル用保護フィルムを提供する。【解決手段】タッチパネルのタッチ面に装着されるタッチパネル用保護フィルムであって、基材フィルム上に、紫外線吸収剤を含有する紫外線硬化性樹脂組成物を硬化せしめた紫外線硬化性樹脂層を備え、前記紫外線硬化性樹脂層表面の下記スチールウール摩耗性試験後の紫外線硬化性樹脂層表面における水接触角が９５度以上であることを特徴とする、タッチパネル用保護フィルム。（スチールウール摩耗性試験）  紫外線硬化性樹脂層表面をスチールウール＃００００を使用し、荷重２５０ｇ／ｃｍ２、移動速度６０ｍｍ／秒、往復移動距離１２０ｍｍで１０００往復させる。【選択図】なし【特許請求の範囲】
【請求項１】
タッチパネルのタッチ面に装着されるタッチパネル用保護フィルムであって、基材フィルム上に、紫外線吸収剤を含有する紫外線硬化性樹脂組成物を硬化せしめた紫外線硬化性樹脂層を備え、
下記スチールウール摩耗性試験後の紫外線硬化性樹脂層表面における水接触角が９５度以上であることを特徴とする、タッチパネル用保護フィルム。
（スチールウール摩耗性試験）
紫外線硬化性樹脂層表面をスチールウール＃００００を使用し、荷重２５０ｇ／ｃｍ２、移動速度６０ｍｍ／秒、往復移動距離１２０ｍｍで１０００往復させる。
【請求項２】
前記紫外線硬化性樹脂組成物が、一分子中にフッ素原子とエチレン性不飽和基を有する重合性フッ素化合物を含有する、請求項１に記載のタッチパネル用保護フィルム
【請求項３】
前記紫外線硬化性樹脂組成物が、多官能ウレタン（メタ）アクリレート化合物を含有する、請求項１または２に記載のタッチパネル用保護フィルム
【請求項４】
前記多官能ウレタン（メタ）アクリレート化合物が、多官能脂肪族ウレタン（メタ）アクリレート化合物および多官能脂環式ウレタン（メタ）アクリレート化合物からなる群の中から選ばれる少なくとも一種である、請求項３に記載のタッチパネル用保護フィルム。
【請求項５】
前記多官能ウレタン（メタ）アクリレート化合物が４官能以上である、請求項３または４に記載のタッチパネル用保護フィルム。
【請求項６】
前記紫外線硬化性樹脂組成物が、多官能ウレタン（メタ）アクリレート化合物と、該多官能ウレタン（メタ）アクリレート化合物以外の多官能（メタ）アクリレート化合物とを併せて含有する、請求項１〜５のいずれかに記載のタッチパネル用保護フィルム。
【請求項７】
前記紫外線硬化性樹脂層の厚みが３〜８μｍである、請求項１〜６のいずれかに記載のタッチパネル用保護フィルム。
【請求項８】
前記基材フィルムと前記紫外線硬化性樹脂層との間に、厚みが０．００５〜０．３μｍである熱硬化性樹脂層を有する、請求項１〜７のいずれかに記載のタッチパネル用保護フィルム。
【請求項９】
前記熱硬化性樹脂層が、アクリル樹脂およびポリウレタン樹脂からなる群の中から選ばれる少なくとも一種の樹脂を含有する、請求項８に記載のタッチパネル用保護フィルム。
【請求項１０】
前記基材フィルムの紫外線硬化性樹脂層が積層された面とは反対面に、
粒子を含有するハードコート層を備え、該ハードコート層表面の水接触角が８０度以下である、請求項１〜９のいずれかに記載のタッチパネル用保護フィルム。
【発明の詳細な説明】
【技術分野】
【０００１】
本発明は、タッチパネルのタッチ面に装着されるタッチパネル用保護フィルムに関する。詳細は、耐候性および防汚耐久性が共に改善されたタッチパネル用保護フィルムに関する。
【背景技術】
【０００２】
タッチパネルの保護やガラス板の飛散防止のために、タッチパネルのタッチ面に保護フィルム（ハードコートフィルム）を装着することが知られている。これらの保護フィルム（ハードコートフィルム）は、一般に基材フィルム上に紫外線硬化性樹脂層（ハードコート層、活性エネルギー線硬化性樹脂層）が設けられている。
【０００３】
タッチパネル用保護フィルムには、耐擦傷性（傷が付きにくいこと）や耐候性（黄変などが生じないこと）が求められている。また近年、静電容量式タッチパネルを搭載したスマートフォンやタブレットＰＣが急速に拡大している。静電容量式タッチパネルは、通常、人間の指で操作されることから、タッチ面に指紋や皮脂などの汚れが付着しやすいという問題があり、良好な防汚性（汚れの付着抑制機能あるいは汚れの拭き取り機能）を有するタッチパネル用保護フィルムが求められている。
【０００４】
タッチパネル用保護フィルムの耐候性を向上させるために、紫外線硬化性樹脂層に紫外線吸収剤を含有させることが知られている（特許文献１、２）。また、タッチパネル用保護フィルムの防汚性を向上させるために、紫外線硬化性樹脂層に架橋型フッ素界面活性剤や末端に（メタ）アクリロイル基を有するフッ素系化合物を含有させて水接触角を高めることが知られている（特許文献３、４）。
【先行技術文献】
【特許文献】
【０００５】
【特許文献１】特開２０１０−１０６０６１号公報
【特許文献２】国際公開第２０１０／１１３６０５号
【特許文献３】特開２０１１−２０１０８７号公報
【特許文献４】特開２０１２−２４０２６６号公報
【発明の概要】
【発明が解決しようとする課題】
【０００６】
タッチパネルは、外気や外光に曝された状態で使用され、また長期間の使用により指でのタッチ回数は数十万回以上あるいは数百万回以上になることが想定される。従って、タッチパネルのタッチ面に装着される保護フィルムには、このような環境の使用に耐え得る耐久性（耐候性、防汚耐久性）が求められている。
【０００７】
しかし、保護フィルムの耐候性を向上させるために、紫外線硬化性樹脂層に紫外線吸収剤を含有させると、防汚耐久性が低下する傾向にある。
【０００８】
従って、本発明の目的は、上記従来技術の問題に鑑み、耐候性および防汚耐久性が共に改善されたタッチパネル用保護フィルムを提供することにある。
【課題を解決するための手段】
【０００９】
本発明の上記目的は、以下の発明によって基本的に達成された。
［１］タッチパネルのタッチ面に装着されるタッチパネル用保護フィルムであって、基材フィルム上に紫外線吸収剤を含有する紫外線硬化性樹脂層を備え、
下記スチールウール摩耗性試験後の紫外線硬化性樹脂層表面における水接触角が９５度以上であることを特徴とする、タッチパネル用保護フィルム。
（スチールウール摩耗性試験）
紫外線硬化性樹脂層表面をスチールウール＃００００を使用し、荷重２５０ｇ／ｃｍ２、移動速度６０ｍｍ／秒、往復移動距離１２０ｍｍで１０００往復させる。
［２］前記紫外線硬化性樹脂組成物が、一分子中にフッ素原子とエチレン性不飽和基を有する重合性フッ素化合物を含有する、［１］に記載のタッチパネル用保護フィルム
［３］前記紫外線硬化性樹脂組成物が、多官能ウレタン（メタ）アクリレート化合物を含有する、［１］または［２］に記載のタッチパネル用保護フィルム
［４］前記多官能ウレタン（メタ）アクリレート化合物が、多官能脂肪族ウレタン（メタ）アクリレート化合物および多官能脂環式ウレタン（メタ）アクリレート化合物からなる群の中から選ばれる少なくとも一種である、［３］に記載のタッチパネル用保護フィルム。
［５］前記多官能ウレタン（メタ）アクリレート化合物が４官能以上である、［３］または［４］に記載のタッチパネル用保護フィルム。
［６］前記紫外線硬化性樹脂組成物が、多官能ウレタン（メタ）アクリレート化合物と、該多官能ウレタン（メタ）アクリレート化合物以外の多官能（メタ）アクリレート化合物とを併せて含有する、［１］〜［５］のいずれかに記載のタッチパネル用保護フィルム。
［７］前記紫外線硬化性樹脂層の厚みが３〜８μｍである、［１］〜［６］のいずれかに記載のタッチパネル用保護フィルム。
［８］前記基材フィルムと前記紫外線硬化性樹脂層との間に、厚みが０．００５〜０．３μｍである熱硬化性樹脂層を有する、［１］〜［７］のいずれかに記載のタッチパネル用保護フィルム。
［９］前記熱硬化性樹脂層が、アクリル樹脂およびポリウレタン樹脂からなる群の中から選ばれる少なくとも一種の樹脂を含有する、［８］に記載のタッチパネル用保護フィルム。
［１０］前記基材フィルムの紫外線硬化性樹脂層が積層された面とは反対面に、
粒子を含有するハードコート層を備え、該ハードコート層表面の水接触角が８０度以下である、［１］〜［９］のいずれかに記載のタッチパネル用保護フィルム。
【発明の効果】
【００１０】
本発明によれば、耐候性および防汚耐久性が共に改善されたタッチパネル用保護フィルムを提供することができる。本発明の好ましい態様によれば、更に耐擦傷性が良好なタッチパネル用保護フィルムを提供することができる。
【発明を実施するための形態】
【００１１】
本発明のタッチパネル用保護フィルム（以下、「保護フィルム」と略記する）は、タッチパネルのタッチ面に装着される保護フィルムであって、基材フィルム上に、紫外線吸収剤を含有する紫外線硬化性樹脂組成物を硬化せしめた紫外線硬化性樹脂層を備える。そして、スチールウール摩耗性試験後の紫外線硬化性樹脂層表面における水接触角が９５度以上であることを特徴とする。
【００１２】
ここで、スチールウール摩耗性試験とは、紫外線硬化性樹脂層表面をスチールウール＃００００を使用し、荷重２５０ｇ／ｃｍ２、移動速度６０ｍｍ／秒、往復移動距離１２０ｍｍで１０００往復させる試験である。以下の説明において、スチールウール摩耗試験とは、断りのない限り、上記条件の試験を指す。
【００１３】
スチールウール摩耗性試験後の紫外線硬化性樹脂層表面の水接触角が９５度以上であるとは、即ち、タッチパネルの長期間使用に十分に耐え得る防汚耐久性を有することを意味する。
【００１４】
本発明の保護フィルムは、紫外線吸収剤を含有する紫外線硬化性樹脂組成物を硬化せしめた紫外線硬化性樹脂層を備えており、耐候性の向上が図られる。ここで、耐候性とは、保護フィルムの紫外線照射後の黄変が小さいこと、および紫外線照射後の紫外線硬化性樹脂層の密着性が良好であることを意味する。
【００１５】
本発明において、スチールウール摩耗性試験後の紫外線硬化性樹脂層表面における水接触角は、更に９８度以上であることが好ましく、１００度以上であることがより好ましい。
【００１６】
スチールウール摩耗性試験後の紫外線硬化性樹脂層表面における水接触角を９５度以上とするためには、同試験前の紫外線硬化性樹脂層表面の水接触角は１００度以上であることが好ましく、１０３度以上であることがより好ましく、１０５度以上であることが特に好ましい。
【００１７】
紫外線硬化性樹脂層表面の水接触角が９５度以上であれば、防汚性（例えば指紋拭き取り性）は良好であり、水接触角が１００度以上で更に防汚性がよくなる。
【００１８】
紫外線硬化性樹脂層表面の水接触角が高いほど防汚性（指紋の付着防止や指紋の拭き取り性）は良好であるが、現実的な上限は１４０度程度である。
【００１９】
本発明の保護フィルムは耐擦傷性が良好であることが好ましい。つまり、本発明の保護フィルムは、スチールウール耐摩耗性試験後の紫外線硬化性樹脂層表面における傷の発生が少ないことが好ましい。具体的には、スチールウール耐摩耗性試験後の紫外線硬化性樹脂層表面に発生した傷の本数は、１０本以下であることが好ましい。
【００２０】
［紫外線硬化性樹脂層］
本発明の紫外線硬化性樹脂層は、紫外線吸収剤を含有する紫外線硬化性樹脂組成物に紫外線を照射することにより硬化せしめた層である。以下、説明の便宜上、「紫外線吸収剤を含有する紫外線硬化性樹脂層」あるいは「紫外線硬化性樹脂層が紫外線吸収剤を含有する」などと表現することがある。
【００２１】
紫外線硬化性樹脂層は、紫外線吸収剤を含有し、かつ紫外線硬化性樹脂層表面のスチールウール摩耗性試験において、紫外線硬化性樹脂層表面の水接触角が９５度以上であることが重要である。
【００２２】
保護フィルムは、耐擦傷性が良好であることが好ましい。そのため、保護フィルムは、基材フィルム上に紫外線硬化性樹脂層を備えていることが好ましい。しかし、紫外線硬化性樹脂層が紫外線吸収剤を含有すると、防汚耐久性が低下する傾向にある。つまり、紫外線硬化性樹脂層が紫外線吸収剤を含有すると、スチールウール摩耗性試験後の水接触角が低下する傾向にある。
【００２３】
これは、紫外線吸収剤を含有する紫外線硬化性樹脂組成物に紫外線を照射して硬化せしめるとき、照射された紫外線の一部を紫外線吸収剤が吸収するために紫外線硬化性樹脂組成物の硬化が十分に行われず、紫外線硬化性樹脂層の防汚耐久性が低下すると推測される。
【００２４】
従って、保護フィルムの耐候性を向上させるために、紫外線硬化性樹脂層に紫外線吸収剤を含有させた構成において、良好な防汚耐久性を有する保護フィルムは未だ提案されていない現状に鑑みて、耐候性および防汚耐久性を共に改善した本発明の保護フィルムは極めて有益であるといえる。
【００２５】
紫外線吸収剤を含有する紫外線硬化性樹脂組成物を硬化せしめた紫外線硬化性樹脂層の防汚耐久性を向上させるには、紫外線硬化性樹脂組成物に、一分子中にフッ素原子とエチレン性不飽和基を有する重合性フッ素化合物（以下、「重合性フッ素化合物」と略記する）を含有させることが好ましい。また、多官能ウレタン（メタ）アクリレート化合物を含有させることも好ましい。より好ましくは、紫外線硬化性樹脂組成物に、重合性フッ素化合物と多官能ウレタン（メタ）アクリレート化合物の両方を含有させることである。
【００２６】
重合性フッ素化合物は、一分子中にフッ素原子とエチレン性不飽和基を有する。重合性フッ素化合物の一分子中におけるフッ素原子の数は、防汚性を高めるという観点から、３個以上が好ましく、４個以上がより好ましく、５個以上が更に好ましく、６個以上が特に好ましい。フッ素原子の数が多くなりすぎると、紫外線硬化性樹脂層の塗布性や密着性が低下することがあるため、上限のフッ素原子数は２５個以下が好ましく、２０個以下がより好ましく、１７個以下が特に好ましい。
【００２７】
重合性フッ素化合物の一分子中におけるエチレン性不飽和基の数は、１〜３個が好ましく、１〜２個が特に好ましい。非重合性のフッ素化合物（一分子中におけるエチレン性不飽和基の数が０個であるフッ素化合物）では、十分な防汚耐久性が得られない。一方、一分子中におけるエチレン性不飽和基の数が３個より多くなると、紫外線硬化性樹脂層における相溶性が悪くなることがある。
【００２８】
上記エチレン性不飽和基としては、ビニル基、アリル基、アクリロイル基、メタクリロイル基、アクリロイルオキシ基、メタクリロイルオキシ基が挙げられる。これらの中でも、アクリロイルオキシ基およびメタクリロイルオキシ基が好ましい。
【００２９】
重合性フッ素化合物として、例えば、トリフルオロエチル（メタ）アクリレート、テトラフルオロプロピル（メタ）アクリレート、ペンタフルオロプロピル（メタ）アクリレート、ヘキサフルオロプロピル（メタ）アクリレート、オクタフルオロペンチル（メタ）アクリレート、パーフルオロブチルエチル（メタ）アクリレート、パーフルオロブチルヒドロキシプロピル（メタ）アクリレート、パーフルオロヘキシルエチル（メタ）アクリレート、パーフルオロヘキシルヒドロキシプロピル（メタ）アクリレート、パーフルオロオクチルエチル（メタ）アクリレート、パーフルオロオクチルヒドロキシプロピル（メタ）アクリレート、パーフルオロデシルエチル（メタ）アクリレート、ヘプタデカフルオロデシル（メタ）アクリレート、ジビニルドデカフルオロヘキサン、ジビニルヘキサデカフルオロオクタン等が挙げられる。
【００３０】
本発明において「・・・（メタ）アクリレート」とは、「・・・アクリレート」と「・・・メタクリレート」の総称である。
【００３１】
重合性フッ素系化合物としては、市販されているものを用いることができる。例えば、ビスコートシリーズ（大阪有機化学工業（株）製）、ＳＵＡ１９００Ｌシリーズ（新中村科学（株）製）、ＵＴ−３９７１（日本合成化学工業（株）製）、メガファックＲＳシリーズおよびディフェンサＴＦ３０００シリーズ（ＤＩＣ（株）製）、ライトプロコートＡＦＣ３０００（共栄社化学（株）製）、オプツールＤＡＣ−ＨＰ（ダイキン工業（株）製）、ＫＳＮ５３００（信越化学（株）製）、ＵＶＨＣシリーズ（ＧＥ東芝シリコーン（株）製）などが挙げられる。
【００３２】
多官能ウレタン（メタ）アクリレート化合物とは、一分子中に２個以上の官能基を有するウレタン化合物（モノマーまたはオリゴマー）である。ここで、官能基とは、アクリロイルオキシ基またはメタクリロイルオキシ基を指す。
【００３３】
紫外線硬化性樹脂層の耐擦傷性および防汚耐久性を向上させるという観点から、多官能ウレタン（メタ）アクリレート化合物としては、４官能以上の化合物が好ましく、６官能以上の化合物がより好ましく、８官能以上の化合物が特に好ましい。上限は３０官能程度である。
【００３４】
多官能ウレタン（メタ）アクリレート化合物は、例えば、ポリイソシアネート化合物と水酸基含有（メタ）アクリレートとのウレタン化反応によって得ることができる。この反応は、４官能以上の多官能ウレタン（メタ）アクリレート化合物を得るのに適している。また、ポリイソシアネート化合物とポリオールとを反応させて末端イソシアネート基を有するウレタンプレポリマーを合成し、このウレタンプレポリマーに水酸基含有（メタ）アクリレートを反応させて合成することもできる。
【００３５】
ポリイソシアネート化合物としては、鎖状飽和炭化水素（脂肪族）、環状飽和炭化水素（脂環式）、あるいは芳香族炭化水素（芳香族）で構成されるポリイソシアネート化合物を用いることができる。かかるポリイソシアネート化合物として以下の化合物が挙げられるが、本発明はこれらの化合物に限定されない。
【００３６】
鎖状飽和炭化水素（脂肪族）ポリイソシアネート化合物として、例えばテトラメチレンジイソシアネート、ヘキサメチレンジイソシアネート、２，２，４−トリメチルヘキサメチレンジイソシアネート等、
環状飽和炭化水素（脂環式）ポリイソシアネート化合物として、例えばイソホロンジイソシアネート、ジシクロヘキシルメタンジイソシアネート、メチレンビス（４−シクロヘキシルイソシアネート）、水添ジフェニルメタンジイソシアネート、水添キシレンジイソシアネート、水添トルエンジイソシアネート等、
芳香族ポリイソシアネート化合物として、例えば２，４−トリレンジイソシアネート、１，３−キシリレンジイソシアネート、ｐ−フェニレンジイソシアネート、３，３’−ジメチル−４，４’−ジイソシアネート、６−イソプロピル−１，３−フェニルジイソシアネート、１，５−ナフタレンジイソシアネート等、
を挙げることができる。これらのポリイソシアネート化合物は単独で用いても２種以上混合してもよい。
【００３７】
水酸基含有（メタ）アクリレートとしては、例えば、２−ヒドロキシエチル（メタ）アクリレート、２−ヒドロキシプロピル（メタ）アクリレート、エチレングリコールモノ（メタ）アクリレート、プロピレングリコールモノ（メタ）アクリレート、ペンタエリスリトールトリ（メタ）アクリレート、ジペンタエリスリトールペンタ（メタ）アクリレート、ジペンタエリスリトールテトラ（メタ）アクリレート、ジペンタエリスリトールトリ（メタ）アクリレート、ジペンタエリスリトールジ（メタ）アクリレート、トリメチロールプロパンジ（メタ）アクリレート等を挙げることができる。これらの中でも、多官能（２官能以上）の水酸基含有（メタ）アクリレートが好ましい。
【００３８】
多官能ウレタン（メタ）アクリレート化合物は、市販品の中から選択して使用することができる。市販品としては、例えば、２官能ウレタン（メタ）アクリレートとして日本化薬社製の「ＵＸ−２２０１」、「ＵＸ−８１０１」、共栄社化学社製の「ＵＦ−８００１」、「ＵＦ−８００３」、「ＵＸ−６１０１」、「ＵＸ−８１０１」、ダイセル・サイテック社製の「Ｅｂｅｃｒｙｌ２４４」、「Ｅｂｅｃｒｙｌ２８４」、「Ｅｂｅｃｒｙｌ２００２」、「Ｅｂｅｃｒｙｌ４８３５」、「Ｅｂｅｃｒｙｌ４８８３」、「Ｅｂｅｃｒｙｌ８８０７」、「Ｅｂｅｃｒｙｌ６７００」）、３官能ウレタン（メタ）アクリレートとして、ダイセル・サイテック社製の「Ｅｂｅｃｒｙｌ２５４」、「Ｅｂｅｃｒｙｌ２６４」、「Ｅｂｅｃｒｙｌ２６５」）、４官能ウレタン（メタ）アクリレートとしてダイセル・サイテック社製の「Ｅｂｅｃｒｙｌ８２１０」、６官能ウレタン（メタ）アクリレートとしてダイセル・サイテック社製の「Ｅｂｅｃｒｙｌ１２９０ｋ」、「Ｅｂｅｃｒｙｌ５１２９」、「Ｅｂｅｃｒｙｌ２２０」、「ＫＲＭ８２００」、「Ｅｂｅｃｒｙｌ１２９０Ｎ」）、９官能ウレタン（メタ）アクリレートとしてダイセル・サイテック社製の「ＫＲＭ７８０４」、根上工業（株）製の「ＵＭ−９０１Ｍ」、１０官能ウレタン（メタ）アクリレートとしてダイセル・サイテック社製の「ＫＲＭ８４５２」、「ＫＲＭ８５０９」）、１５官能ウレタン（メタ）アクリレートとしてダイセル・サイテック社製の「ＫＲＭ８６５５」等が挙げられる。
【００３９】
多官能ウレタン（メタ）アクリレート化合物の中でも、多官能芳香族ウレタン（メタ）アクリレート化合物は、耐候性（黄変等の着色防止）の点でやや劣っており、従って多官能ウレタン（メタ）アクリレート化合物としては、多官能芳香族ウレタン（メタ）アクリレート化合物以外の化合物、即ち、多官能脂肪族ウレタン（メタ）アクリレート化合物および多官能脂環式ウレタン（メタ）アクリレート化合物からなる群の中から選ばれる少なくとも一種を用いることが好ましい。
【００４０】
つまり、紫外線吸収剤と、多官能脂肪族ウレタン（メタ）アクリレート化合物および多官能脂環式ウレタン（メタ）アクリレート化合物からなる群の中から選ばれる少なくとも一種の多官能ウレタン（メタ）アクリレート化合物を組み合わせて用いることにより、耐擦傷を低下させずに良好な耐候性が得られる。更に、上記した重合性フッ素化合物を併用することにより、防汚耐久性が向上する。
【００４１】
多官能脂肪族ウレタン（メタ）アクリレート化合物は、ポリイソシアネート化合物として鎖状飽和炭化水素（脂肪族）で構成されるポリイソシアネート化合物を用いることによって合成することができる。また、多官能脂環式ウレタン（メタ）アクリレート化合物は、ポリイソシアネート化合物として環状飽和炭化水素（脂環式）で構成されるポリイソシアネート化合物を用いることによって合成することができる。
【００４２】
保護フィルムの耐擦傷性を向上させると言う観点から、紫外線硬化性樹脂組成物は、更に、多官能ウレタン（メタ）アクリレート化合物と、該多官能ウレタン（メタ）アクリレート化合物以外の多官能（メタ）アクリレート化合物（ＯＡ）とを併せて含有することが好ましい。
【００４３】
かかる多官能（メタ）アクリレート化合物（ＯＡ）としては、３官能以上の化合物が好ましく、４官能以上の化合物がより好ましく、５官能以上の化合物が特に好ましい。
【００４４】
多官能（メタ）アクリレートとしては、例えば、トリメチロールプロパントリ（メタ）アクリレート、ペンタエリスリトールトリ（メタ）アクリレート、ペンタエリスリトールテトラ（メタ）アクリレート、ジペンタエリスリトールトリ（メタ）アクリレート、ジペンタエリスリトールペンタ（メタ）アクリレート、プロピオン酸変性ジペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールテトラ（メタ）アクリレート、プロピオン酸変性ジペンタエリスリトールペンタ（メタ）アクリレート、ジペンタエリスリトールヘキサ（メタ）アクリレート、カプロラクロン変性ジペンタエリスリトールヘキサ（メタ）アクリレート等が挙げられる。
【００４５】
紫外線硬化性樹脂組成物における重合性フッ素化合物の含有量は、紫外線硬化性樹脂組成物の固形分総量１００質量％に対して０．０１〜１０質量％の範囲が好ましく、０．１〜７質量％の範囲がより好ましく、０．５〜５質量％の範囲が特に好ましい。重合性フッ素化合物の含有量が０．０１質量％未満では、十分な防汚耐久性が得られないことがあり、一方、１０質量％を超えると耐擦傷性が低下することがある。本発明において、紫外線硬化性樹脂組成物の固形分総量は、溶剤を除く不揮発成分の合計量を意味する。
【００４６】
紫外線硬化性樹脂組成物における多官能ウレタン（メタ）アクリレート化合物の含有量は、紫外線硬化性樹脂組成物の固形分総量１００質量％に対して２０〜８０質量％の範囲が好ましく、３０〜７０質量％の範囲がより好ましく、４０〜６０質量％の範囲が特に好ましい。多官能ウレタン（メタ）アクリレート化合物の含有量が２０質量％未満では、十分な耐擦傷性が得られないことがあり、一方、８０質量％を超えると耐候性（黄変などの着色防止）が低下することがある。
【００４７】
紫外線硬化性樹脂組成物における多官能（メタ）アクリレート化合物（ＯＡ）の含有量は、紫外線硬化性樹脂組成物の固形分総量１００質量％に対して１０〜７０質量％の範囲が好ましく、１５〜６５質量％の範囲がより好ましく、２０〜６０質量％の範囲が特に好ましい。多官能（メタ）アクリレート化合物（ＯＡ）の含有量が１０質量％未満では、十分な耐擦傷性が得られないことがあり、一方、７０質量％を超えると紫外線硬化性樹脂層にクッラクが入ることがあり、また保護フィルムのカール性が悪化することがある。
【００４８】
紫外線硬化性樹脂組成物に含有させることができる紫外線吸収剤としては、トリアジン系紫外線吸収剤、ベンゾトリアゾール系紫外線吸収剤、ベンゾフェノン系紫外線吸収剤、シアノアクリレート系紫外線吸収剤、ヒドロキシベンゾエート系紫外線吸収剤等が挙げられる。これらの紫外線吸収剤の中でも、良好な耐候性が得られると言う観点から、トリアジン系紫外線吸収剤およびベンゾトリアゾール系紫外線吸収剤が好ましく、特にトリアジン系紫外線吸収剤が好ましく用いられる。
【００４９】
更に、トリアジン系紫外線吸収剤の中でも、ヒドロキシフェニルトリアジン系紫外線吸収剤が好ましく用いられる。ヒドロキシフェニルトリアジン系紫外線吸収剤は、防汚耐久性を低下させる傾向が小さく、また紫外線硬化性樹脂層の密着性を低下させる傾向が小さいことから好ましい。
【００５０】
以下、本発明に用いることができる紫外線吸収剤を例示するが、本発明はこれらに限定されない。
【００５１】
ヒドロキシフェニルトリアジン系紫外線吸収剤としては、例えば、２，４−ビス（２−ヒドロキシ−４−ブチロキシフェニル）−６−（２，４−ビス−ブチロキシフェニル）−１，３，５−トリアジン、２，４−ビス（（４−（２−エチル−ヘキシルオキシ）−２−ヒドロキシ）−フェニル））−６−（４−メトキシフェニル）−１，３，５−トリアジン、２，４−ビス（２，４−ジヒドロキシフェニル）−６−（４−メトキシフェニル）−１，３，５−トリアジン、２，４−ビス（（４−（３−（２−プロピルオキシ）−２−ヒドロキシ−プロピルオキシ）−２−ヒドロキシ）−フェニル）−６−（４−メトキシフェニル）−１，３，５−トリアジン、２，４−ビス（２−ヒドロキシ−４−オクトキシフェニル−６−（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−フェニル−４，６−ビス（２−ヒドロキシ−４−（３’−（メトキシヘプタエトキシ）−２’−ヒドロキシプロポキシ）−フェニル）−１，３，５−トリアジン、２−フェニル−４，６−ビス（２−ヒドロキシ−４−（（メトキシトリエトキシカルボニル）−２−エトキシ）−フェニル）−１，３，５−トリアジン、２−（４’−メトキシフェニル）−４，６−ビス（２’−ヒドロキシ−４’−ｎ−オクチルオキシフェニル）−１，３，５−トリアジン等が挙げられる。
ベンゾトリアゾール系紫外線吸収剤としては、例えば、２−〔２'−ヒドロキシ−５'−（ヒドロキシメチル）フェニル〕−２Ｈ−ベンゾトリアゾール、２−〔２'−ヒドロキシ−５'−（２−ヒドロキシエチル）フェニル〕−２Ｈ−ベンゾトリアゾール、２−〔２'−ヒドロキシ−５'−（３−ヒドロキシプロピル）フェニル〕−２Ｈ−ベンゾトリアゾール、２−〔２'−ヒドロキシ−３'−メチル−５'−（ヒドロキシメチル）フェニル〕−２Ｈ−ベンゾトリアゾール、２−〔２'−ヒドロキシ−３'−メチル−５'−（２−ヒドロキシエチル）フェニル〕−２Ｈ−ベンゾトリアゾール、２−〔２'−ヒドロキシ−３'−メチル−５'−（３−ヒドロキシプロピル）フェニル〕−２Ｈ−ベンゾトリアゾール、２−〔２'−ヒドロキシ−３'−ｔ−ブチル−５'−（ヒドロキシメチル）フェニル〕−２Ｈ−ベンゾトリアゾール、２−〔２'−ヒドロキシ−３'−ｔ−ブチル−５'−（２−ヒドロキシエチル）フェニル〕−２Ｈ−ベンゾトリアゾール、２−〔２'−ヒドロキシ−３'−ｔ−ブチル−５'−（２−ヒドロキシエチル）フェニル〕−５−クロロ−２Ｈ−ベンゾトリアゾール、２−〔２'−ヒドロキシ−３'−ｔ−ブチル−５'−（３−ヒドロキシプロピル）フェニル〕−２Ｈ−ベンゾトリアゾール、２−〔２'−ヒドロキシ−３'−ｔ−オクチル−５'−（ヒドロキシメチル）フェニル〕−２Ｈ−ベンゾトリアゾール、２−〔２'−ヒドロキシ−３'−ｔ−オクチル−５'−（２−ヒドロキシエチル）フェニル〕−２Ｈ−ベンゾトリアゾール、２−〔２'−ヒドロキシ−３'−ｔ−オクチル−５'−（３−ヒドロキシプロピル）フェニル〕−２Ｈ−ベンゾトリアゾール等、あるいは２，２'−メチレンビス〔６−（２Ｈ−ベンゾトリアゾリ−２−イル）−４−（ヒドロキシメチル）フェノール〕、２，２’；−メチレンビス〔６−（２Ｈ−ベンゾトリアゾリ−２−イル）−４−（２−ヒドロキシエチル）フェノール〕、２，２'−メチレンビス〔６−（５−クロロ−２Ｈ−ベンゾトリアゾリ−２−イル）−４−（２−ヒドロキシエチル）フェノール〕、２，２'−メチレンビス〔６−（５−ブロモ−２Ｈ−ベンゾトリアゾリ−２−イル）−４−（２−ヒドロキシエチル）フェノール〕、２，２'−メチレンビス〔６−（２Ｈ−ベンゾトリアゾリ−２−イル）−４−（３−ヒドロキシプロピル）フェノール〕、２，２'−メチレンビス〔６−（５−クロロ−２Ｈ−ベンゾトリアゾリ−２−イル）−４−（３−ヒドロキシプロピル）フェノール〕、２，２'−メチレンビス〔６−（５−ブロモ−２Ｈ−ベンゾトリアゾリ−２−イル）−４−（３−ヒドロキシプロピル）フェノール〕、２，２'−メチレンビス〔６−（２Ｈ−ベンゾトリアゾリ−２−イル）−４−（４−ヒドロキシブチル）フェノール〕、２，２'−メチレンビス〔６−（５−クロロ−２Ｈ−ベンゾトリアゾリ−２−イル）−４−（４−ヒドロキシブチル）フェノール〕、２，２'−メチレンビス〔６−（５−ブロモ−２Ｈ−ベンゾトリアゾリ−２−イル）−４−（４−ヒドロキシブチル）フェノール〕、３，３−｛２，２'−ビス〔６−（２Ｈ−ベンゾトリアゾリ−２−イル）−１−ヒドロキシ−４−（２−ヒドロキシエチル）フェニル〕｝プロパン、２，２−｛２，２'−ビス〔６−（２Ｈ−ベンゾトリアゾリ−２−イル）−���−ヒドロキシ−４−（２−ヒドロキシエチル）フェニル〕｝ブタン、２，２'−オキシビス〔６−（２Ｈ−ベンゾトリアゾリ−２−イル）−４−（２−ヒドロキシエチル）フェノール〕、２，２'−ビス〔６−（２Ｈ−ベンゾトリアゾリ−２−イル）−４−（２−ヒドロキシエチル）フェノール〕スルフィド、２，２'−ビス〔６−（２Ｈ−ベンゾトリアゾリ−２−イル）−４−（２−ヒドロキシエチル）フェノール〕スルホキシド、２，２'−ビス〔６−（２Ｈ−ベンゾトリアゾリ−２−イル）−４−（２−ヒドロキシエチル）フェノール〕スルホン、２，２'−ビス〔６−（２Ｈ−ベンゾトリアゾリ−２−イル）−４−（２−ヒドロキシエチル）フェノール〕アミン等が挙げられる。
【００５２】
ベンゾフェノン系紫外線吸収剤としては、例えば、２，２'−ジヒドロキシ−４，４'−ジ（ヒドロキシメチル）ベンゾフェノン、２，２'−ジヒドロキシ−４，４'−ジ（２−ヒドロキシエチル）ベンゾフェノン、２，２'−ジヒドロキシ−３，３'−ジメトキシ−５，５'−ジ（ヒドロキシメチル）ベンゾフェノン、２，２'−ジヒドロキシ−３，３'−ジメトキシ−５，５'−ジ（２−ヒドロキシエチル）ベンゾフェノン、２，２'−ジヒドロキシ−３，３'−ジ（ヒドロキシメチル）−５，５'−ジメトキシベンゾフェノン、２，２'−ジヒドロキシ−３，３'−ジ（２−ヒドロキシエチル）−５，５'−ジメトキシベンゾフェノン、２，２−ジヒドロキシ−４，４−ジメトキシベンゾフェノン等が挙げられる。
【００５３】
シアノアクリレート系紫外線吸収剤としては、２−エチルヘキシル−２−シアノ−３，３'−ジフェニルアクリレート、エチル−２−シアノ−３，３'−ジフェニルアクリレート等が挙げられる。
【００５４】
ヒドロキシベンゾエート系紫外線吸収剤としては、フェニルサルシレート、４−ｔ−ブチルフェニルサルシレート、２，５−ｔ−ブチル−４−ヒドロキシ安息香酸ｎ−ヘキサデシルエステル、２，４−ジ−ｔ−ブチルフェニル−３’，５−ジ−ｔ−ブチル−４’−ヒドロキシベンゾエート等が挙げられる。
【００５５】
紫外線吸収剤の添加量は、紫外線硬化性樹脂組成物の固形分総量１００質量％に対して０．１〜１０質量％の範囲が好ましく、０．５〜８質量％の範囲がより好ましく、１〜５質量％の範囲が特に好ましい。紫外線吸収剤の添加量が０．１質量％未満では、十分な耐候性が得られないことがあり、一方、１０質量％を越えると耐擦傷性や防汚耐久性が低下することがある。
【００５６】
紫外線硬化性樹脂組成物は、更に光重合開始剤を含有することが好ましい。光重合開始剤としては、例えば、イソプロピルベンゾインエーテル、イソブチルベンゾインエーテル、ベンゾフェノン、ミヒラーケトン、ｏ−ベンゾイルメチルベンゾエート、アセトフェノン、２，４−ジエチルチオキサントン、２−クロロチオキサントン、エチルアントラキノン、ｐ−ジメチルアミノ安息香酸イソアミルエステル、ｐ−ジメチルアミノ安息香酸エチルエステル、１−ヒドロキシシクロヘキシルフェニルケトン、２−ヒドロキシ−２−メチル−１−フェニル−プロパン−１−オン、２，２−ジメトキシ−１，２−ジフェニルエタン−１−オン、２−ベンジル−２−ジメチルアミノ−１（４−モルフォリノフェニル）−ブタノン−１，ビス（２，４，６−トリメチルベンゾイル）−フェニルフォスフィンオキサイド、メチルベンジルホルメートなどが挙げられる。
【００５７】
また、光重合開始剤は一般に市販されており、それらを使用することができる。例えば、  
チバ・スペシャリティー・ケミカルズ（株）製のイルガキュア９０７、イルガキュア３７９、イルガキュア８１９、イルガキュア１２７、イルガキュア１８４、イルガキュア５００、イルガキュア７５４、イルガキュア２５０、イルガキュア１８００、イルガキュア１８７０、イルガキュアＯＸＥ０１、ＤＡＲＯＣＵＲ ＴＰＯ、ＤＡＲＯＣＵＲ１１７３等、日本シイベルヘグナー（株）製のＳｐｅｅｄｃｕｒｅＭＢＢ、ＳｐｅｅｄｃｕｒｅＰＢＺ、ＳｐｅｅｄｃｕｒｅＩＴＸ、ＳｐｅｅｄｃｕｒｅＣＴＸ、ＳｐｅｅｄｃｕｒｅＥＤＢ、Ｅｓａｃｕｒｅ ＯＮＥ、Ｅｓａｃｕｒｅ ＫＩＰ１５０、Ｅｓａｃｕｒｅ ＫＴＯ４６等、日本化薬（株）製のＫＡＹＡＣＵＲＥＤＥＴＸ−Ｓ、ＫＡＹＡＣＵＲＥ ＣＴＸ、ＫＡＹＡＣＵＲＥ ＢＭＳ、ＫＡＹＡＣＵＲＥ ＤＭＢＩ等が挙げられる。
【００５８】
光重合開始剤の含有量は、紫外線硬化性樹脂組成物の固形分総量１００質量％に対して０．１〜１０質量％の範囲が適当であり、０．５〜８質量％の範囲が好ましい。
【００５９】
紫外線硬化性樹脂層（紫外線硬化性樹脂組成物）には、更に、酸化防止剤、光安定剤、滑剤、帯電防止剤等を含有させることができる。
【００６０】
紫外線硬化性樹脂層（紫外線硬化性樹脂組成物）は、平均粒子径が２μｍ以上の粒子を実質的に含有しないことが好ましく、特に平均粒子径が１μｍ以上の粒子を実質的に含有しないことが好ましい。このような平均粒子径が比較的大きい粒子が紫外線硬化性樹脂層中に存在すると、紫外線硬化性樹脂層表面に凹凸が形成されることがあり、耐擦傷性や防汚耐久性が低下することがある。
【００６１】
紫外線硬化性樹脂層が、平均粒子径が２μｍ以上の粒子あるいは平均粒子径が１μｍ以上の粒子を実質的に含有しないとは、これらの粒子の含有量が紫外線硬化性樹脂層の固形分総量１００質量％に対して１．０質量％未満を意味する。これらの粒子の含有量は０．５質量％未満であることが好ましく、０．１質量％未満であることがより好ましく、全く含有しないことが最も好ましい。
【００６２】
紫外線硬化性樹脂層は、上述した紫外線硬化性樹脂組成物をウェットコーティング法により塗布し、必要に応じて乾燥した後、紫外線を照射して硬化することにより形成されることが好ましい。
【００６３】
ウェットコーティング法としては、例えばリバースコート法、スプレーコート法、バーコート法、グラビアコート法、ロッドコート法、ダイコート法、スピンコート法、エクストルージョンコート法等の塗布方法を用いることができる。
【００６４】
紫外線を照射するための光源としては、特に限定されないが、例えば、紫外線蛍光灯、低圧水銀灯、中圧水銀灯、高圧水銀灯、超高圧水銀灯、カーボンアーク灯、メタルハライドランプ、キセノンランプ等を用いることができる。また、ＡｒＦエキシマレーザ、ＫｒＦエキシマレーザ、エキシマランプ又はシンクロトロン放射光等も用いることができる。このうち、超高圧水銀灯、高圧水銀灯、低圧水銀灯、カーボンアーク、キセノンアーク、メタルハライドランプを好ましく用いられる。
【００６５】
紫外線の照射光量は、５０ｍＪ／ｃｍ２以上が好ましく、１００ｍＪ／ｃｍ２以上がより好ましく、特に１５０ｍＪ／ｃｍ２以上が好ましい。上限は２０００ｍＪ／ｃｍ２以下が好ましく、１０００ｍＪ／ｃｍ２以下がより好ましい。
【００６６】
また、紫外線を照射するときに、低酸素濃度下の雰囲気下、例えば、酸素濃度が５００ｐｐｍ以下の雰囲気下で照射を行なうと、効率よく硬化させることができるので好ましい。
【００６７】
紫外線硬化性樹脂層の厚みは、３〜８μｍの範囲が好ましく、４〜７μｍの範囲がより好ましい。紫外線硬化性樹脂層の厚みが３μｍ未満となると、良好な耐擦傷性および良好な防汚耐久性が得られないことがある。一方、紫外線硬化性樹脂層の厚みが８μｍを越えると保護フィルムのカール性が悪化したり、紫外線硬化性樹脂層にクラックが入るなどの不都合が生じることがある。
【００６８】
また、紫外線硬化性樹脂層を形成するための紫外線硬化性樹脂組成物が、多官能ウレタン（メタ）アクリレート化合物を含有しない場合、上記のカールとクラックの問題が起こりやすくなり、更に紫外線硬化性樹脂層の厚みが８μｍを超えるとこれらの問題が助長されることがある。
【００６９】
［基材フィルム］
本発明における基材フィルムの材料は、特に限定される物ではないが、ポリエステル（例、ポリエチレンテレフタレート、ポリブチレンテレフタレート、ポリエチレンナフタレートなど）、ポリメチルメタクリレート、アクリル樹脂、ポリカーボネート、ポリスチレン、トリアセチルセルロース、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等が挙げられる。好ましくは、熱、溶剤、折り曲げ等の加工時の負荷に対する耐性が高く、透明性が特に高い点で、ポリエチレンテレフタレート、ポリカーボネート、ポリメチルメタクリレート等が挙げられ、より好ましくは、加工性に優れている点でポリエチレンテレフタレートが使用される。
【００７０】
本発明における基材フィルムの厚みは、２５〜３００μｍの範囲が好ましく、５０〜２５μｍの範囲がより好ましく、７５〜２００μｍの範囲が特に好ましい。
【００７１】
基材フィルムは、少なくとも紫外線硬化性樹脂層を積層する面に、熱硬化性樹脂層が設けられていることが好ましい。基材フィルムとして、特にポリエチレンテレフタレートフィルムを用いる場合は、ポリエチレンテレフタレートフィルムの少なくとも紫外線硬化性樹脂層が積層される面に熱硬化性樹脂層が設けられていることが好ましい。
【００７２】
［熱硬化性樹脂層］
基材フィルムは、少なくとも紫外線硬化性樹脂層を積層する面に熱硬化性樹脂層が設けられていることが好ましい。基材フィルムとして、特にポリエチレンテレフタレートフィルムを用いる場合は、ポリエチレンテレフタレートフィルムの少なくとも紫外線硬化性樹脂層が積層される面に熱硬化性樹脂層が設けられていることが好ましい。
【００７３】
基材フィルム上に、紫外線吸収剤とフッ素化合物を含有する紫外線硬化性樹脂組成物を硬化せしめた紫外線硬化性樹脂層を積層した場合、基材フィルムと紫外線硬化性樹脂層との密着性が低下しやすくなる。特に、基材フィルムとしてポリエチレンテレフタレートフィルムを用いた場合に密着性低下が起こりやすくなる。
【００７４】
基材フィルムと紫外線硬化性樹脂層との間に熱硬化性樹脂層を介在させることにより、基材フィルムと紫外線硬化性樹脂層との密着性が高められる。特に、ポリエチレンテレフタレートフィルム上に熱硬化性樹脂層を介して紫外線硬化性樹脂層を積層することにより、高い密着性が得られる。
【００７５】
熱硬化性樹脂層の好ましい一つの態様として、少なくとも樹脂と架橋剤を含有する熱硬化性樹脂組成物を基材フィルム上に塗布し、加熱することにより形成された層を挙げることができる。
【００７６】
樹脂としては、紫外線硬化性樹脂層の密着性を高めるという観点から、ポリエステル樹脂、アクリル樹脂およびポリウレタン樹脂からなる群の中から選ばれる少なくとも一種を含有することが好ましい。
【００７７】
熱硬化性樹脂層における樹脂の含有量は、熱硬化性樹脂層の固形分総量１００質量％に対して６０質量％以が好ましく、７０質量％以上がより好ましく、特に８０質量％以上が好ましい。上限は、９５質量％以下が好ましく、９０質量％以下がより好ましい。
【００７８】
基材フィルムと紫外線硬化性樹脂層との更に密着性を高めるという観点から、熱硬化性樹脂層は、樹脂としてアクリル樹脂およびポリウレタン樹脂からなる群の中から選ばれる少なくとも一種を含有することが特に好ましい。この場合、アクリル樹脂およびポリウレタン樹脂からなる群の中から選ばれる少なくとも一種の樹脂の含有量は、熱硬化性樹脂層における樹脂総量１００質量％に対して１０質量％以上が好ましく、２０質量％以上がより好ましい。上限は１００質量％である。
【００７９】
アクリル樹脂およびポリウレタン樹脂からなる群の中から選ばれる少なくとも一種の樹脂と他の樹脂を併用することができる。この場合の他の樹脂としてはポリエステル樹脂が好ましい。
【００８０】
架橋剤としては、例えばメラミン系架橋剤、オキサゾリン系架橋剤、カルボジイミド系架橋剤、イソシアネート系架橋剤、アジリジン系架橋剤、エポキシ系架橋剤、メチロール化あるいはアルキロール化した尿素系架橋剤、アクリルアミド系架橋剤、ポリアミド系樹脂、アミドエポキシ化合物、各種シランカップリング剤、各種チタネート系カップリング剤などが挙げられる。これらの中でも、紫外線硬化性樹脂層の密着性を高めるという観点から、メラミン系架橋剤、オキサゾリン系架橋剤、カルボジイミド系架橋剤、イソシアネート系架橋剤、アジリジン系架橋剤が好ましく、特にメラミン系架橋剤が好ましい。
【００８１】
メラミン系架橋剤としては、例えばイミノ基型メチル化メラミン樹脂、メチロール基型メラミン樹脂、メチロール基型メチル化メラミン樹脂、完全アルキル型メチル化メラミン樹脂などが挙げられる。これらの中でも、イミノ基型メラミン樹脂、メチロール化メラミン樹脂が好ましく用いられる。
【００８２】
熱硬化性樹脂層における架橋剤の含有量は、熱硬化性樹脂層の固形分総量１００質量％に対して０．５〜４０質量％の範囲が好ましく、１〜３０質量％の範囲がより好ましく、特に２〜２０質量％の範囲が好ましい。
【００８３】
熱硬化性樹脂層の好ましい他の態様として、少なくとも自己架橋型樹脂を含有する熱硬化性樹脂組成物を基材フィルム上に塗布し、加熱することにより形成された層を挙げることができる。自己架橋型樹脂としては、自己架橋型ポリウレタン樹脂が好ましく用いられる。この熱硬化性樹脂層は、樹脂として自己架橋型ポリウレタン樹脂とポリエステル樹脂（自己架橋型ではないポリエステル樹脂）を組み合わせて含有することが好ましい。
【００８４】
自己架橋型ポリウレタン樹脂とポリエステル樹脂（自己架橋型ではないポリエステル樹脂）との混合比率（質量比）は、１：９〜９：１の範囲が好ましく、２：８〜８：２の範囲がより好ましい。
【００８５】
熱硬化性樹脂層は、保護フィルムの製造工程における適度な滑り性や巻き取り性を確保するという観点から、粒子を含有することが好ましい。かかる粒子としては特に限定されないが、シリカ粒子、酸化チタン、酸化アルミニウム、酸化ジルコニウム、炭酸カルシウム、ゼオライト粒子などの無機粒子や、アクリル粒子、シリコーン粒子、ポリイミド粒子、テフロン（登録商標）粒子、架橋ポリエステル粒子、架橋ポリスチレン粒子、架橋重合体粒子、コアシェル粒子などの有機粒子が挙げられる。これらの中でもシリカ粒子が好ましく、特にコロイダルシリカが好ましい。
【００８６】
熱硬化性樹脂層に含有される粒子は、その平均粒子径が熱硬化性樹脂層の厚みより大きいことが好ましい。具体的には、平均粒子径は熱硬化性樹脂層の厚みの１．３倍以上が好ましく、１．５倍以上がより好ましく、２．０倍以上が特に好ましい。上限は２０倍以下が好ましく、１５倍以下がより好ましく、１０倍以下が特に好ましい。
【００８７】
熱硬化性樹脂層に含有される粒子の平均粒子径は熱硬化性樹脂層の厚み設計に応じて適宜選択されるが、具体的には平均粒子径は０．０２〜１μｍの範囲であることが好ましく、０．０５〜０．７μｍの範囲がより好ましく、特に０．１〜０．５μｍの範囲が好ましい。平均粒子径が０．０２μｍ未満であると滑り性が低下することがある。平均粒子径が１μｍを越えると粒子が脱落したり、透明性が低下したり、あるいは外観が悪化することがある。
【００８８】
熱硬化性樹脂層における粒子の含有量は、熱硬化性樹脂層の固形分総量１００質量％に対して０．０５〜１０質量％の範囲が好ましく、０．１〜８質量％の範囲がより好ましく、特に０．５〜５質量％の範囲が好ましい。
【００８９】
熱硬化性樹脂層の厚みは、０．００５〜０．３μｍの範囲であることが好ましい。熱硬化性樹脂層の厚みが０．００５μｍ未満の場合は、基材フィルムと紫外線硬化性樹脂層との密着性が低下する。また、熱硬化性樹脂層の厚みが０．３μｍより大きくなると紫外線硬化性樹脂層の耐擦傷性が低下することがある。なお、後述するように熱硬化性樹脂層が複数層で構成されている場合は、複数層の合計厚みを熱硬化性樹脂層の厚みとする。
【００９０】
熱硬化性樹脂層の厚みは、更に０．０１μｍ以上が好ましく、０．０１５μｍ以上がより好ましく、特に０．０２μｍ以上が好ましい。上限の厚みは０．２５μｍ以下が好ましく、０．２μｍ以下が好ましく、０．１５μｍ以下が特に好ましい。
【００９１】
熱硬化性樹脂層は、２層で構成されていてもよい。２層構成の場合は、基材フィルムと紫外線硬化性樹脂層との密着性を高めるという観点から、基材フィルム側から順にポリエステル樹脂を主成分とする第１樹脂層とアクリル樹脂を主成分とする第２樹脂層で構成されることが好ましい。ここで、ポリエステル樹脂あるいはアクリル樹脂を主成分とするとは、第１樹脂層あるいは第２樹脂層の固形分総量１００質量％に対してポリエステル樹脂あるいはアクリル樹脂を５０質量％以上含有することを意味する。上限は９９質量％である。
【００９２】
２層構成の熱硬化性樹脂層は、１つの塗布液を１回塗布し、その乾燥過程で自己相分離を生起させて形成されることが好ましい。つまり、第１樹脂層の主成分（ポリエステル樹脂）と第２樹脂層の主成分（アクリル樹脂）とを含有する塗布液を塗布し、その乾燥過程でそれぞれの成分の自己相分離を利用して第１樹脂層と第２樹脂層を形成する方法を採用することが好ましい。
【００９３】
この相分離方法を実施するに際し、第１樹脂層の主成分（ポリエステル樹脂）と第２樹脂層の主成分（アクリル樹脂）との表面エネルギー差を大きくすることが好ましい。つまり、表面エネルギーの高いポリエステル樹脂と表面エネルギーの低いアクリル樹脂を用いることが好ましい。特に、ポリエステル樹脂の表面エネルギーを高くするために、スルホン酸基を有するポリエステル樹脂を用いることが好ましい。
【００９４】
熱硬化性樹脂層が２層構成の場合、基材フィルムと紫外線硬化性樹脂層との密着性を強化し、保護フィルムの反射色をニュートラルな無色に近づけるという観点から、第１樹脂層の厚みが第２樹脂層の厚みより大きいことが好ましい。第１樹脂層の厚みは第２樹脂層の厚みの１．５倍以上が好ましく、２．０倍以上がより好ましく、特に３．０倍以上が好ましい。
【００９５】
第１樹脂層の厚みの範囲は、具体的には０．０２〜０．２μｍの範囲が好ましく、０．０３〜０．１５μｍの範囲がより好ましく、特に０．０５〜０．１２μｍの範囲が好ましい。第２樹脂層の厚みの範囲は０．００５〜０．１μｍの範囲が好ましく、０．０１〜０．０７μｍの範囲がより好ましく、特に０．０１〜０．０５μｍの範囲が好ましい。
【００９６】
熱硬化性樹脂層は、基材フィルム上に熱硬化性樹脂組成物をウェットコーティング法で塗布し、熱硬化して積層されることが好ましい。熱硬化するときの条件（加熱温度、時間）は特に限定されないが、加熱温度は７０℃以上が好ましく、１００℃以上がより好ましく、１５０℃以上が特に好ましく、２００℃以上が最も好ましい。上限の加熱温度は３００℃以下が好ましい。加熱時間は５〜３００秒の範囲が好ましく、１０〜２００秒の範囲がより好ましい。
【００９７】
更に、熱硬化性樹脂層は、基材フィルムの製造工程内で熱硬化性樹脂組成物をウェットコーティング法で塗布する、いわゆるインラインコーティング法によって塗布し、熱硬化して積層されることが好ましい。ウェットコーティング法としては、例えばリバースコート法、スプレーコート法、バーコート法、グラビアコート法、ロッドコート法、ダイコート法等が挙げられる。
【００９８】
［保護フィルム］
本発明の保護フィルムは、基材フィルムの紫外線硬化性樹脂層が積層された面とは反対面（裏面）が、粘着剤層あるいは接着剤層を介してタッチパネルのタッチ面に装着される。
【００９９】
本発明の保護フィルムは、基材フィルムの裏面にハードコート層が設けられていることが好ましい。かかるハードコート層は、保護フィルムに良好な滑り性や良好な耐ブロッキング性を付与するために、粒子が含有されていることが好ましい。
【０１００】
ハードコート層における粒子の含有量は、ハードコート層の固形分総量１００質量％に対して１〜３０質量％の範囲が好ましく、２〜２５質量％の範囲がより好ましく、３〜２０質量％の範囲がより好ましい。かかる粒子は、有機粒子であっても無機粒子であってもよい。粒子の平均粒子径は、０．０３〜５．０μｍの範囲が好ましく、０．０４〜４．０μｍの範囲がより好ましく、０．０５〜３．０μｍの範囲が特に好ましい。
【０１０１】
また、保護フィルムは、裏面に加飾印刷が施されることがあり、基材フィルムの裏面に設けられるハードコート層は良好な印刷適性を有していることが好ましい。この観点から、ハードコート層表面の水接触角は８０度以下が好ましく、７５度以下がより好ましい。
【０１０２】
つまり、基材フィルムの裏面に設けられるハードコート層は、粒子を含有し、かつハードコート層表面の水接触角が８０度以下が好ましい。
【０１０３】
ハードコート層の厚みは、０．５〜５μｍの範囲が好ましく、１〜４μｍの範囲がより好ましく、１．５〜３μｍの範囲が特に好ましい。
【０１０４】
基材フィルムの裏面にハードコート層を積層する場合、基材フィルムとハードコート層との密着性を高めるという観点から、基材フィルムとハードコート層との間に前述した熱架橋性樹脂層を介在させることが好ましい。
【実施例】
【０１０５】
以下、本発明を実施例に基づきより具体的に説明するが、本発明は下記実施例に限定されるものではない。尚、実施例で用いた測定方法および評価方法を以下に記載する。
【０１０６】
（１）スチールウール摩耗性試験
保護フィルムの紫外線硬化性樹脂層が積層された表面を、スチールウール＃００００（日本スチールウール（株）製）を使用し、荷重２５０ｇ／ｃｍ２、速度６０ｍｍ／秒、往復移動距離１２０ｍｍで１０００往復させた。試験環境は、温度２３℃、相対湿度５５％である。
【０１０７】
摩耗試験装置として、学振型摩擦堅牢度試験器（テスター産業（株）製の「ＡＢ−３０１」）を用いた。
【０１０８】
（２）耐擦傷性の評価
上記（１）のスチールウール耐摩耗性試験を実施した後、保護フィルムの裏面（紫外線硬化性樹脂層が積層された面とは反対面）に黒テープを貼り付け、蛍光灯下（照度６００ルックス）で目視により紫外線硬化性樹脂層表面の傷の発生状況を観察し、以下の基準で評価した。尚、傷の観察は、視力１．２〜１．５（矯正視力を含む）の２０代男性３人で行い、平均した。
【０１０９】
Ａ；傷の本数が１０本以下。
【０１１０】
Ｂ；傷の本数が１１本〜２９本。
【０１１１】
Ｃ；傷の本数が３０本以上。
【０１１２】
（３）紫外線硬化性樹脂層表面の水接触角（表１中の「初期水接触角」）の測定
スチールウール摩耗性試験を実施する前の紫外線硬化性樹脂層表面の水接触角を、協和界面科学（株）製の自動接触角計（ＤＭ−５００）と解析ソフトＦＡＭＡＳ（バージョン３．３４）を用いて測定した。測定には純水を用い、純水の滴下量を２マイクロリットルとした。５回測定し、最大と最小値を除く３点の平均値を採用した。測定環境は、温度２３℃、相対湿度５５％である。
【０１１３】
（４）防汚耐久性（スチールウール摩耗性試験後の水接触角）の測定
上記（１）のスチールウール摩耗性試験を実施した後、紫外線硬化性樹脂層表面の水接触角を上記（３）に準じて測定した。
【０１１４】
（５）紫外線硬化性樹脂層の密着性（表１中の「初期密着性」）の評価
保護フィルムを５ｃｍ×５ｃｍに切り出して試験サンプルとした。温度２３℃、相対湿度５５％の雰囲気下で、この試験サンプルの紫外線硬化性樹脂層上に、縦方向と横方向にそれぞれ１ｍｍ間隔の直線状カットを１１本入れて１ｍｍ２のクロスカットマス目を１００個作製した。このクロスカットマス目上にニチバン（株）製セロハンテープを貼り付けた後、セロハンテープを１８０度方向に剥離し、紫外線硬化性樹脂層の残存した個数により以下の基準で評価した。
【０１１５】
１級：１００個残存
２級：９０〜９９個残存
３級：０〜８９個残存  
１級と２級は実用上問題なく、３級は実用上問題となるレベルである。
【０１１６】
（６）耐候性（１）；紫外線照射後の密着性の評価
紫外線蛍光ランプ式耐光性試験機（Ｑ−Ｐａｎｅｌ社製の「ＱＵＶ」；紫外線蛍光ランプＵＶＡ３４０ｎｍを搭載）を使用して、紫外線照射（６３℃−５０％ＲＨの雰囲気下で８時間紫外線を照射）と紫外線未照射（５０℃−１００％ＲＨの雰囲気下で紫外線を照射せず４時間放置）とを８サイクル繰り返し行って、保護フィルムに紫外線を照射した。その後保護フィルムを試験機から取り出し、２３℃−５５％ＲＨの雰囲気下で６０分間放置した後、上記（５）に準じて密着性を評価した。
【０１１７】
（７）耐候性（２）；紫外線照射後の黄変度の評価
上記（６）の紫外線蛍光ランプ式耐光性試験機を使用して、同条件にて保護フィルムに紫外線を照射した。その後保護フィルムを試験機から取り出し、２３℃−５５％ＲＨの雰囲気下で６０分間放置した後、蛍光下で黄変度を目視で評価した。このとき、ブランク（紫外線照射前の保護フィルム）と対比して、黄変の進み具合を以下に基準で評価した。
○；黄変がほとんど進んでいない。
△；黄変がやや進んでいる。
×；黄変が大きく進んでいる。
【０１１８】
（８）熱硬化性樹脂層の厚みの測定
熱硬化性樹脂層が積層されたポリエチレンテレフタレート（以下、「ＰＥＴ」と略称することがある。）フィルムの断面を超薄切片に切り出し、ＲｕＯ４ 染色、ＯｓＯ４ 染色、あるいは両者の二重染色による染色超薄切片法により、ＴＥＭ（透過型電子顕微鏡）で断面構造が目視可能な以下の条件にて観察し、その断面写真から熱硬化性樹脂層の厚みを測定する。尚、測定個所は粒子が存在しない部分である。なお、５箇所を測定して、その平均値を熱硬化性樹脂層の厚みとした。
・測定装置：透過型電子顕微鏡（日立（株）製  Ｈ−７１００ＦＡ型）
・測定条件：加速電圧  １００ｋＶ
・試料調整：凍結超薄切片法
・倍率：３０万倍。
【０１１９】
（９）紫外線硬化性樹脂層の厚みの測定
保護フィルムの断面を超薄切片に切り出し、ＴＥＭ（透過型電子顕微鏡）で加速電圧１００ｋＶにて観察（１〜３０万倍の倍率で観察）し、その断面写真から厚みを測定する。尚、紫外線硬化性樹脂層が表面に突出部を有する場合は、突出部が存在しない部分における厚みである。厚みの測定は５箇所で行い、その平均値を厚みとした。
【０１２０】
（１０）紫外線硬化性樹脂層に含有される粒子の平均粒子径の測定
紫外線硬化性樹脂層の断面をＴＥＭ（透過型電子顕微鏡）で観察（約１万〜１０万倍）し、その断面写真から、無作為に選択した３０個の粒子のそれぞれの最大長さを計測し、それらを平均した値を粒子の平均粒子径とした。
【０１２１】
（１１）熱硬化性樹脂層に含有される粒子の平均粒子径の測定
基材フィルムに積層された熱硬化性樹脂層表面を、ＳＥＭ（走査型電子顕微鏡）を用いて倍率一万倍で観察し、粒子の画像（粒子によってできる光の濃淡）をイメージアナライザー（たとえばケンブリッジインストルメント製ＱＴＭ９００）に結び付け、観察箇所を変えてデータを取り込み、合計粒子数５０００個以上となったところで次の数値処理を行ない、それによって求めた数平均径ｄを平均粒径（直径）とした。
・ｄ＝Σｄi ／Ｎ
ここでｄi は粒子の等価円直径（粒子の断面積と同じ面積を持つ円の直径）、Ｎは個数である。
【０１２２】
（１２）ハードコート層表面の水接触角の測定
ハードコート層表面の水接触角を、上記（３）に準じて測定した。
【０１２３】
［製造例１］
熱硬化性樹脂層が積層されたポリエチレンテレフタレートフィルム（積層ＰＥＴフィルム）を以下の要領で製造した。
【０１２４】
実質的に外部添加粒子を含有しないＰＥＴペレット（極限粘度０．６３ｄｌ／ｇ）を充分に真空乾燥した後、押し出し機に供給し２８５℃で溶融し、Ｔ字型口金よりシート状に押し出し、静電印加キャスト法を用いて表面温度２５℃の鏡面キャスティングドラムに巻き付けて冷却固化せしめた。この未延伸フィルムを９０℃に加熱して長手方向に３．４倍延伸し、一軸延伸フィルムとした。この一軸延伸フィルムの両面に空気中でコロナ放電処理を施した後、一軸延伸フィルムの両面に下記の熱硬化性樹脂組成物ａをそれぞれ塗布した。
【０１２５】
次に、両面に熱硬化性樹脂組成物ａが塗布された一軸延伸フィルムをクリップで把持して予熱ゾーンに導き、雰囲気温度７５℃で乾燥、ラジエーションヒーターを用いて１１０℃に上げ、再度９０℃で乾燥して後、引き続き連続的に１２０℃の加熱ゾーンで幅方向に３．５倍延伸し、続いて２２０℃の加熱ゾーンで２０秒間熱処理を施し、結晶配向の完了したポリエチレンテレフタレートフィルムを作製した。得られたポリエチレンテレフタレートフィルムの厚みは１２５μｍ、両面に積層された熱硬化性樹脂層の厚みはそれぞれ０．０９μｍであった。
【０１２６】
＜熱硬化性樹脂組成物ａ＞
ポリエステル樹脂１／アクリル樹脂１／メラミン系架橋剤／粒子を固形分質量比で、８０／２０／２０／３の割合で混合して調製した。
【０１２７】
＜ポリエステル樹脂１＞
下記の共重合組成からなるポリエステル樹脂を粒子状に水に分散させた水性分散体。
・多価カルボン酸成分
テレフタル酸                  ３４モル％
２，６−ナフタレンジカルボン酸  １０モル％
５−Ｎａスルホイソフタル酸    ６モル％
・ジオール成分
エチレングリコール          ４９モル％
ジエチレングリコール          １モル％。
【０１２８】
＜アクリル樹脂１＞
下記の共重合成分を共重合させたアクリル樹脂を粒子状に水に分散させた水性分散体
・共重合成分
メチルメタクリレート        ６３質量％
エチルアクリレート          ３５質量％
アクリル酸                    １質量％
Ｎ−メチロールアクリルアミド  １質量％。
【０１２９】
＜メラミン系架橋剤＞
メチロール型メラミン系架橋剤（三和ケミカル（株）製の「ニカラック ＭＷ１２ＬＦ」）。
【０１３０】
＜粒子＞
平均粒子径が０．１９μｍのコロイダルシリカ（（日産化学工業（株）製の「スノーテックス」）。
【０１３１】
［製造例２］
製造例１において、熱硬化性樹脂組成物を下記の熱硬化製樹脂組成物ｂに変更する以外は、製造例１と同様にして熱硬化性樹脂層が積層されたポリエチレンテレフタレートフィルム（積層ＰＥＴフィルム）を製造した。
【０１３２】
＜熱硬化性樹脂組成物ｂ＞
下記のポリエステル樹脂２を固形分換算で２２質量部、自己架橋型ポリウレタン樹脂水溶液（第一工業製薬製：商品名エラストロンＨ−３；固形分濃度２０質量％）を固形分換算で７８質量部、エラストロン用触媒（第一工業製薬製：商品名Ｃａｔ６４）を５質量部、および平均粒子径が０．１９μｍのコロイダルシリカ（（日産化学工業（株）製の「スノーテックス」）を３質量部含む。
【０１３３】
＜ポリエステル樹脂２＞
ジメチルテレフタレート９５質量部、ジメチルイソフタレート９５質量部、エチレングリコール３５質量部、ネオペンチルグリコール１４５質量部、酢酸亜鉛０．１質量部及び三酸化アンチモン０．１質量部を反応容器に仕込み、１８０℃で３時間かけてエステル交換反応を行った。次に５−ナトリウムイソフタル酸６質量部を添加し、２４０℃で１時間かけてエステル化反応を行った後、重縮合反応を行い、ポリエステル樹脂２（固形分濃度３０質量％の水性分散体）を得た。
【０１３４】
［製造例３］
製造例１において、熱硬化性樹脂組成物を下記の熱硬化製樹脂組成物ｃに変更する以外は、製造例１と同様にして熱硬化性樹脂層が積層されたポリエチレンテレフタレートフィルム（積層ＰＥＴフィルム）を製造した。
【０１３５】
＜熱硬化性樹脂組成物ｃ＞
ポリエステル樹脂１／メラミン系架橋剤／粒子を固形分質量比で、１００／２０／３の割合で混合して調製した。ここで用いた、ポリエステル樹脂１、メラミン系架橋剤および粒子は、製造例１と同じものである。
【０１３６】
［実施例１］
製造例１で作製した積層ＰＥＴフィルムの一方の熱硬化性樹脂層の上に、下記の紫外線硬化性樹脂組成物をグラビアコーターで塗工し、９０℃で熱風乾燥した後、紫外線（積算光量４００ｍＪ／ｃｍ２）を照射して、厚みが５．５μｍの紫外線硬化性樹脂層を形成し、保護フィルムを作製した。
【０１３７】
＜紫外線硬化性樹脂組成物＞
多官能脂肪族ウレタン（メタ）アクリレート化合物（ダイセル・サイテック（株）の「ＫＲＭ８４５２」、１０官能）を５０質量部、ジペンタエリスリトールヘキサアクリレートを４０質量部、重合性フッ素化合物（大阪有機化学工業（株）の「ビスコート８Ｆ」；オクタフルオロペンチルアクリレート；エチレン性不飽和基１個、フッ素原子８個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１３８】
［実施例２］
下記の紫外線硬化性樹脂組成物に変更する以外は、実施例１と同様にして保護フィルムを作製した。
【０１３９】
＜紫外線硬化性樹脂組成物＞
多官能脂肪族ウレタン（メタ）アクリレート化合物（ダイセル・サイテック（株）の「ＫＲＭ８４５２」、１０官能）を５０質量部、ジペンタエリスリトールヘキサアクリレートを４０質量部、重合性フッ素化合物（大阪有機化学工業（株）の「ビスコート８Ｆ」；オクタフルオロペンチルアクリレート；エチレン性不飽和基１個、フッ素原子８個）を２質量部、ベンゾトリアゾール系紫外線吸収剤（チバ・スペシャリティ・ケミカルズ（株）製の「チヌビン３２８」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１４０】
［実施例３］
下記の紫外線硬化性樹脂組成物に変更する以外は、実施例１と同様にして保護フィルムを作製した。
【０１４１】
＜紫外線硬化性樹脂組成物＞
多官能脂肪族ウレタン（メタ）アクリレート化合物（ダイセル・サイテック（株）の「Ｅｂｅｃｒｙｌ ５１２９」、６官能）を５０質量部、ジペンタエリスリトールヘキサアクリレートを４０質量部、重合性フッ素化合物（大阪有機化学工業（株）の「ビスコート８Ｆ」；オクタフルオロペンチルアクリレート；エチレン性不飽和基１個、フッ素原子８個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１４２】
［実施例４］
下記の紫外線硬化性樹脂組成物に変更する以外は、実施例１と同様にして保護フィルムを作製した。
【０１４３】
＜紫外線硬化性樹脂組成物＞
多官能芳香族ウレタン（メタ）アクリレート化合物（ダイセル・サイテック（株）の「Ｅｂｅｃｒｙｌ ２２０」、６官能）を５０質量部、ジペンタエリスリトールヘキサアクリレートを４０質量部、重合性フッ素化合物（大阪有機化学工業（株）の「ビスコート８Ｆ」；オクタフルオロペンチルアクリレート；エチレン性不飽和基１個、フッ素原子８個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１４４】
［実施例５］
下記の紫外線硬化性樹脂組成物に変更する以外は、実施例１と同様にして保護フィルムを作製した。
【０１４５】
＜紫外線硬化性樹脂組成物＞
多官能脂肪族ウレタン（メタ）アクリレート化合物（ダイセル・サイテック（株）の「Ｅｂｅｃｒｙｌ ８２１０」、４官能）を５０質量部、ジペンタエリスリトールヘキサアクリレートを４０質量部、重合性フッ素化合物（大阪有機化学工業（株）の「ビスコート８Ｆ」；オクタフルオロペンチルアクリレート；エチレン性不飽和基１個、フッ素原子８個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１４６】
［実施例６］
下記の紫外線硬化性樹脂組成物に変更する以外は、実施例１と同様にして保護フィルムを作製した。
【０１４７】
＜紫外線硬化性樹脂組成物＞
多官能脂肪族ウレタン（メタ）アクリレート化合物（ダイセル・サイテック（株）の「ＫＲＭ８４５２」、１０官能）を５０質量部、ジペンタエリスリトールヘキサアクリレートを４０質量部、重合性フッ素化合物（ダイキン工業（株）の「オプツールＤＡＣ」；テトラフルオロ−１−プロパノール；エチレン性不飽和基１個、フッ素原子４個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１４８】
［実施例７］
下記の紫外線硬化性樹脂組成物に変更する以外は、実施例１と同様にして保護フィルムを作製した。
【０１４９】
＜紫外線硬化性樹脂組成物＞
多官能脂肪族ウレタン（メタ）アクリレート化合物（ダイセル・サイテック（株）の「ＫＲＭ８４５２」、１０官能）を５０質量部、ジペンタエリスリトールヘキサアクリレートを４０質量部、重合性フッ素化合物（大阪有機化学工業（株）（株）の「ビスコート３Ｆ」；トリフルオロエチルアクリレート；エチレン性不飽和基１個、フッ素原子３個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１５０】
［実施例８］
製造例２で作製した積層ＰＥＴフィルムに変更する以外は、実施例１と同様にして保護フィルムを作製した。
【０１５１】
［実施例９］
製造例３で作製した積層ＰＥＴフィルムに変更する以外は、実施例１と同様にして保護フィルムを作製した。
【０１５２】
［比較例１］
下記の紫外線硬化性樹脂組成物に変更する以外は、実施例１と同様にして保護フィルムを作製した。
【０１５３】
＜紫外線硬化性樹脂組成物＞
多官能脂肪族ウレタン（メタ）アクリレート化合物（ダイセル・サイテック（株）の「ＫＲＭ８４５２」、１０官能）を５０質量部、ジペンタエリスリトールヘキサアクリレートを４０質量部、重合性フッ素化合物（大阪有機化学工業（株）の「ビスコート８Ｆ」；オクタフルオロペンチルアクリレート；エチレン性不飽和基１個、フッ素原子８個）を２質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１５４】
［比較例２］
下記の紫外線硬化性樹脂組成物に変更する以外は、実施例１と同様にして保護フィルムを作製した。
【０１５５】
＜紫外線硬化性樹脂組成物＞
多官能脂肪族ウレタン（メタ）アクリレート化合物（ダイセル・サイテック（株）の「ＫＲＭ８４５２」、１０官能）を５０質量部、ジペンタエリスリトールヘキサアクリレートを４０質量部、非重合性フッ素化合物（ＤＩＣ（株）の「メガファックＦ−５６１」）を固形分換算で２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１５６】
［比較例３］
下記の紫外線硬化性樹脂組成物に変更する以外は、実施例１と同様にして保護フィルムを作製した。
【０１５７】
＜紫外線硬化性樹脂組成物＞
ジペンタエリスリトールヘキサアクリレートを９０質量部、重合性フッ素化合物（ダイキン工業（株）の「オプツールＤＡＣ」；テトラフルオロ−１−プロパノール；エチレン性不飽和基１個、フッ素原子４個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)５質量部を有機溶剤（メチルエチルケトン）に混合して、固形分濃度が３０質量％の組成物を調製した。
【０１５８】
［比較例４］
下記の紫外線硬化性樹脂組成物に変更する以外は、実施例１と同様にして保護フィルムを作製した。
【０１５９】
＜紫外線硬化性樹脂組成物＞
多官能脂肪族ウレタン（メタ）アクリレート化合物（ダイセル・サイテック（株）の「ＫＲＭ８４５２」、１０官能）を５０質量部、ジペンタエリスリトールヘキサアクリレートを４０質量部、重合性フッ素化合物（大阪有機化学工業（株）の「ビスコート８Ｆ」；オクタフルオロペンチルアクリレート；エチレン性不飽和基１個、フッ素原子８個）を２質量部、ヒドロキシフェニルトリアジン系紫外線吸収剤（チバ・スペシャリティ・ケミカルズ（株）製の「チヌビン４６０」）を３質量部、光重合開始剤（チバ・スペシャリティ・ケミカルズ（株）製「イルガキュア１８４」)を５質量部、平均粒径が５μｍのアクリル粒子（綜研化学（株）製の「ＭＸ５００」）５質量部を有機溶剤（メチルエチルケトン）に混合して、固形分濃度が３０質量％の組成物を調製した。
【０１６０】
［評価］
実施例および比較例で作製した保護フィルムの特性を評価した。その結果を表１に示す。
【０１６１】
【表１】
2015114939.tif 000002
【０１６２】
本発明の実施例はいずれも、耐擦傷性、初期水接触角、初期密着性、防汚耐久性、耐候性１（紫外線照射後の密着性）、および耐候性２（紫外線照射後の黄変度）の評価がいずれも良好である。
【０１６３】
一方、比較例１は、紫外線硬化性樹脂層が紫外線吸収剤を含有していないため、耐候性（１）と耐候性（２）が低下している。
【０１６４】
比較例２は、紫外線硬化性樹脂層に含有されるフッ素化合物が非重合性であるため、耐擦傷性と防汚耐久性が低下している。
【０１６５】
比較例３は、紫外線硬化性樹脂層に多官能ウレタン（メタ）アクリレート化合物を含有していないため、防汚耐久性が低下している。
【０１６６】
比較例４は、紫外線硬化性樹脂層が、平均粒子径が５μｍの粒子を含有しているため、耐擦傷性と防汚耐久性が低下している。
【０１６７】
［実施例１１〜１９］
実施例１〜９で得られた保護フィルムの裏面（紫外線硬化性樹脂層が積層されている面とは反対面）に、下記のハードコート層形成用組成物をグラビアコーターで塗工し、９０℃で乾燥した後、紫外線（積算光量４００ｍＪ／ｃｍ２）を照射して厚みが２μｍのハードコート層を形成して実施例１１〜１９の保護フィルムを得た。
【０１６８】
尚、実施例１１は実施例１の保護フィルムを使用、実施例１２は実施例２の保護フィルムを使用、・・（中略）・・、実施例１９は実施例９の保護フィルムを使用した。
【０１６９】
＜ハードコート層形成用組成物＞
ジペンタエリスリトールヘキサアクリレートを９２質量部、有機粒子としてスチレン−アクリル系共重合樹脂粒子（ガンツ化成（株）製の商品名「スタフィロイド ＥＡ−１１３５」；平均粒子径１３０ｎｍ）を固形分換算で８質量部、光重合開始剤（チバ・スペシャリティ・ケミカルズ（株）製「イルガキュア（登録商標）１８４」)５質量部を有機溶媒（酢酸エチル：トルエン＝１：１（質量比）の混合溶媒）に溶解あるいは分散した組成物（固形分濃度３０質量％）である。
【０１７０】
［評価］
実施例１１〜１９の保護フィルムについて前述と同様の評価を行った。その結果、実施例１１〜１９の保護フィルムは、それぞれが対応する実施例１〜９の保護フィルムと同様の結果であった。
【０１７１】
また、実施例１１〜１９の保護フィルムについて、下記の方法で滑り性と耐ブロッキング性を評価した。その結果、いずれの保護フィルムも、滑り性および耐ブロッキング性が良好であった。
【０１７２】
また、実施例１１〜１９の保護フィルムのハードコート層面に、黒インキ（帝国インキ製造（株）の「ＩＰＸ」）を用いてスクリーン印刷法にて加飾印刷を施したが、いずれの保護フィルムも印刷性は良好であった。
【０１７３】
実施例１１〜１９の保護フィルムのハードコート層表面における水接触角は、いずれも６５度であった。
【０１７４】
＜滑り性の評価＞
保護フィルムを切断して２枚のシート片（２０ｃｍ×１５ｃｍ）を作製する。この２枚のシート片の紫外線硬化性樹脂層の面とハードコート層の面とが向き合うように２枚のシート片を僅かにずらして重ね合わせて平滑な台上の置き、下方のシート片を指で台上に固定し、上方のシート片を手で滑らせる方法で滑り性の良否判定を行った。測定環境は２３℃、５５％ＲＨである。
・良好：上方のシート片の滑り性が良好である。
・不良：上方のシート片が滑らない。
【０１７５】
＜耐ブロッキング性の評価＞
保護フィルムを切断して２枚のシート片（２０ｃｍ×１５ｃｍ）を作製する。この２枚のシート片の紫外線硬化性樹脂層の面とハードコート層の面とが向き合うようにして重ね合わせる。次に、２枚のシート片を重ね合わせた試料をガラス板で挟み込み、約３ｋｇの重りを載せて、５０℃、９０％（ＲＨ）の雰囲気下に４８時間放置する。次に、重ね合わせ面を目視により観察しニュートンリングの発生状況を確認した後、両者を剥離し、以下の基準で評価した。
・良好：剥離前はニュートンリングが発生しておらず、剥離時には剥離音を立てずに軽く剥離される。
・不良：剥離前は全面にニュートンリングが発生しており、剥離時には大きな剥離音を立てて剥離される。